СЫРЬЕВАЯ СМЕСЬ ДЛЯ ПРОИЗВОДСТВА КЕРАМЗИТА
RAW MIX FOR PRODUCTION OF EXPANDED CLAY

Изобретение относится к промышленности строительных материалов и касается производства пористых заполнителей.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, воду, в качестве глинистого сырья содержит глину монтмориллонитовую и дополнительно - каолин, пегматит, метилсиликонат натрия или этилсиликонат натрия при следующем соотношении компонентов, мас.%: глина монтмориллонитовая 68,5-74,0; вода 21,0-25,0; каолин 1,0-1,5; пегматит 3,5-4,0; метилсиликонат натрия или этилсиликонат натрия 0,5-1,0.
В таблице приведены составы сырьевой смеси для производства керамзита.
В составе сырьевой смеси используют глины монтмориллонитовые, включающие Аl-монтмориллонит и Fe-монтмориллонит (нонтронит), каолины и пегматиты любых месторождений.
Компоненты дозируют в требуемых количествах и смешивают. Из полученной сырьевой смеси формуют гранулы, которые сушат и обжигают при температуре 1100-1150°С.
Источники информации
1. SU 628129, С04В 14/12, 1978.